(57)【要約】  Ｄ−Ａ−Ｄで表される化合物は、有機エレクトロルミネセンス素子等に用いる発光材料として有用である。2014126200.tif 000052
2014126200.tif 000002
【特許請求の範囲】
【請求項１】
下記一般式（１）で表される化合物。
一般式（１）
Ｄ−Ａ−Ｄ
［一般式（１）において、Ａは下記一般式（２）〜（５）：
【化１】
2014126200.tif 000046
のいずれかで表される構造（ただし一般式（２）〜（５）の構造中の水素原子は置換基で置換されていてもよい）を有する２価の基であり、２つのＤは各々独立に下記の群：
【化２】
2014126200.tif 000047
から選択される構造（ただし構造中の水素原子は置換基で置換されていてもよい）を有する基を表す。］
【請求項２】
一般式（１）のＡが下記一般式（６）〜（９）のいずれかで表される構造を有することを特徴とする請求項１に記載の化合物。
【化３】
2014126200.tif 000048
［一般式（６）〜（９）において、Ｒ1〜Ｒ10は各々独立に水素原子または置換基を表す。Ｒ1とＲ2、Ｒ3とＲ4、Ｒ5とＲ6、Ｒ7とＲ8は互いに結合して環状構造を形成していてもよい。］
【請求項３】
一般式（１）の２つのＤが同一の構造を有することを特徴とする請求項１または２に記載の化合物。
【請求項４】
一般式（１）のＤが下記一般式（１０）〜（１２）のいずれかで表される構造を有することを特徴とする請求項１〜３のいずれか１項に記載の化合物。
【化４】
2014126200.tif 000049
［一般式（１０）〜（１２）において、Ｒ11〜Ｒ18およびＲ21〜Ｒ25は各々独立に水素原子または置換基を表す。Ｒ11とＲ12、Ｒ12とＲ13、Ｒ13とＲ14、Ｒ15とＲ16、Ｒ16とＲ17、Ｒ17とＲ18、Ｒ21とＲ22、Ｒ22とＲ23、Ｒ23とＲ24、Ｒ24とＲ25は互いに結合して環状構造を形成していてもよい。］
【請求項５】
Ｄが一般式（１１）で表される構造を有することを特徴とする請求項４に記載の化合物。
【請求項６】
請求項１〜５のいずれか１項に記載の化合物からなる発光材料。
【請求項７】
下記一般式（１）で表される構造を有する遅延蛍光体。
一般式（１）
Ｄ−Ａ−Ｄ
［一般式（１）において、Ａは下記一般式（２）〜（５）：
【化５】
2014126200.tif 000050
のいずれかで表される構造（ただし一般式（２）〜（５）の構造中の水素原子は置換基で置換されていてもよい）を有する２価の基であり、２つのＤは各々独立に下記の群：
【化６】
2014126200.tif 000051
から選択される構造（ただし構造中の水素原子は置換基で置換されていてもよい）を有する基を表す。］
【請求項８】
請求項６に記載の発光材料を含む発光層を基板上に有することを特徴とする有機発光素子。
【請求項９】
遅延蛍光を放射することを特徴とする請求項８に記載の有機発光素子。
【請求項１０】
有機エレクトロルミネッセンス素子であることを特徴とする請求項８または９に記載の有機発光素子。
【発明の詳細な説明】
【技術分野】
【０００１】
本発明は、発光材料として有用な化合物とそれを用いた有機発光素子に関する。
【背景技術】
【０００２】
有機エレクトロルミネッセンス素子（有機ＥＬ素子）などの有機発光素子の発光効率を高める研究が盛んに行われている。特に、有機エレクトロルミネッセンス素子を構成する電子輸送材料、正孔輸送材料、発光材料などを新たに開発して組み合わせることにより、発光効率を高める工夫が種々なされてきている。その中には、複素芳香環を含む化合物を利用した有機エレクトロルミネッセンス素子に関する研究も見受けられ、これまでにも幾つかの提案がなされてきている。【０００３】
例えば特許文献１には、有機エレクトロルミネッセンス素子を構成する一対の電極間に存在する有機層の中に、下記の一般式［Ｉ］や一般式［II］で表される化合物を用いることが記載されている。下記の一般式において、Ｘ1 およびＸ2 はＮまたはＣＨを表し、Ｙ1 およびＹ2 はＳ、Ｏ、Ｎ−Ｚ（Ｚは、水素原子、アルキル基、アリール基、シクロアルキル基、複素環基）を表し、Ｒ1 〜Ｒ4 は水素原子、ハロゲン原子、シアノ基、ニトロ基、アルキル基、アリール基、アルコキシ基、アリールオキシ基、アルキルチオ基、アリールチオ基、シクロアルキル基、アリール基、複素環基、アミノ基、アルキルアミノ基、アリールアミノ基を表すものと規定されている。
【化１】
2014126200.tif 000003
【０００４】
特許文献１において、上記一般式［Ｉ］や一般式［II］で表される化合物は、発光層内において蛍光発光材料として用いたり、正孔注入層や電子注入層においてキャリア輸送材料として用いたりすることができることが記載されている。また、特許文献１には、上記一般式［Ｉ］や一般式［II］で表される化合物の具体例として、多種多様な構造を有する化合物が例示されており、その中には以下の構造を有する化合物Ａも例示されている。
【化２】
2014126200.tif 000004
【０００５】
特許文献２には、リン光発光材料を用いた有機エレクトロルミネッセンス素子において、有機層の中に上記一般式［Ｉ］や一般式［II］に包含される化合物を用いることが記載されている。特許文献２の中にも、化合物Ａは例示化合物として記載されており、実施例では正孔輸送層に使用されている。
【先行技術文献】
【特許文献】
【０００６】
【特許文献１】特開平１０−３４０７８６号公報
【特許文献２】特開２００５−８２７０３号公報
【発明の概要】
【発明が解決しようとする課題】
【０００７】
このように、上記一般式［Ｉ］や一般式［II］で表される構造を有する化合物については、有機エレクトロルミネッセンス素子へ利用することが提案がなされている。しかしながら、これらの一般式は極めて広範囲の化合物を包含するものであり、また、特許文献１や特許文献２に記載されている構造例も多様である。その一方で、特許文献１や特許文献２において具体的に効果が確認されている化合物は少数であるに過ぎない。特に、上記一般式［Ｉ］や一般式［II］において、Ｒ1やＲ2がアリール基である場合の当該アリール基に置換する置換基の種類としては、上記化合物Ａに示すようなジアリールアミノ基などが挙げられているに過ぎない。【０００８】
しかしながら、発光材料として上記化合物Ａを発光層に用いた有機エレクトロルミネッセンス素子は、発光効率が高くない。このため、同系列の化合物を発光材料として用いるためには、改良の余地がある。一方、特許文献１や特許文献２には、発光材料としての発光効率と類似化合物の構造との間の関係を示唆する記載は存在しない。このため、特許文献１や特許文献２において効果が確認されている化合物に類似する構造を有する化合物がどのような性質を示すのかを正確に予測することは極めて困難である。また、特許文献１や特許文献２において具体的に構造が示されている上記化合物Ａは発光効率の点で改善の余地があるが、どのような構造を採用すれば発光効率を改善しうるのかという点について、特許文献１や特許文献２には何も示唆されていない。【０００９】
本発明者らはこれらの従来技術の課題を考慮して、発光効率が高い化合物を提供することを目的として検討を進めた。また、発光材料として有用な化合物の一般式を導きだし、発光効率が高い有機発光素子の構成を一般化することも目的として鋭意検討を進めた。
【課題を解決するための手段】
【００１０】
上記の目的を達成するために鋭意検討を進めた結果、本発明者らは、特定の構造を有する化合物群を合成することに成功するとともに、それらの化合物群が発光材料として優れた性質を有することを見出した。また、そのような化合物群の中に、遅延蛍光材料として有用なものがあることを見出し、発光効率が高い有機発光素子を安価に提供しうることを明らかにした。本発明者らは、これらの知見に基づいて、上記の課題を解決する手段として、以下の本発明を提供するに至った。【００１１】
［１］  下記一般式（１）で表される化合物。
一般式（１）
Ｄ−Ａ−Ｄ
［一般式（１）において、Ａは下記一般式（２）〜（５）：
【化３】
2014126200.tif 000005
のいずれかで表される構造（ただし一般式（２）〜（５）の構造中の水素原子は置換基で置換されていてもよい）を有する２価の基であり、２つのＤは各々独立に下記の群：
【化４】
2014126200.tif 000006
から選択される構造（ただし構造中の水素原子は置換基で置換されていてもよい）を有する基を表す。］【００１２】
［２］  一般式（１）のＡが下記一般式（６）〜（９）のいずれかで表される構造を有することを特徴とする［１］に記載の化合物。
【化５】
2014126200.tif 000007
［一般式（６）〜（９）において、Ｒ1〜Ｒ10は各々独立に水素原子または置換基を表す。Ｒ1とＲ2、Ｒ3とＲ4、Ｒ5とＲ6、Ｒ7とＲ8は互いに結合して環状構造を形成していてもよい。］【００１３】
［３］  一般式（１）の２つのＤが同一の構造を有することを特徴とする［１］または［２］に記載の化合物。
［４］  一般式（１）のＤが下記一般式（１０）〜（１２）のいずれかで表される構造を有することを特徴とする［１］〜［３］のいずれか１項に記載の化合物。
【化６】
2014126200.tif 000008
［一般式（１０）〜（１２）において、Ｒ11〜Ｒ18およびＲ21〜Ｒ25は各々独立に水素原子または置換基を表す。Ｒ11とＲ12、Ｒ12とＲ13、Ｒ13とＲ14、Ｒ15とＲ16、Ｒ16とＲ17、Ｒ17とＲ18、Ｒ21とＲ22、Ｒ22とＲ23、Ｒ23とＲ24、Ｒ24とＲ25は互いに結合して環状構造を形成していてもよい。］
［５］  Ｄが一般式（１１）で表される構造を有することを特徴とする［４］に記載の化合物。【００１４】
［６］  ［１］〜［５］のいずれか１項に記載の化合物からなる発光材料。
［７］  上記一般式（１）で表される構造を有する遅延蛍光体。
［８］  ［６］に記載の発光材料を含む発光層を基板上に有することを特徴とする有機発光素子。
［９］  遅延蛍光を放射することを特徴とする［８］に記載の有機発光素子。
［１０］  有機エレクトロルミネッセンス素子であることを特徴とする［８］または［９］に記載の有機発光素子。
【発明の効果】
【００１５】
本発明の化合物は、発光材料として有用である。また、本発明の化合物の中には遅延蛍光を放射するものが含まれている。本発明の化合物を発光材料として用いた有機発光素子は、高い発光効率を実現しうる。
【図面の簡単な説明】
【００１６】
【図１】有機エレクトロルミネッセンス素子の層構成例を示す概略断面図である。
【図２】化合物１の1Ｈ ＮＭＲスペクトルである。
【図３】化合物１のマススペクトルである。
【図４】化合物３の1Ｈ ＮＭＲスペクトルである。
【図５】化合物３のマススペクトルである。
【図６】化合物４の1Ｈ ＮＭＲスペクトルである。
【図７】化合物４のマススペクトルである。
【図８】化合物１を用いた有機フォトルミネッセンス素子の発光スペクトルである。
【図９】化合物１を用いた有機フォトルミネッセンス素子の過渡減衰曲線である。
【図１０】化合物３を用いた有機フォトルミネッセンス素子の発光スペクトルである。
【図１１】化合物３を用いた有機フォトルミネッセンス素子の過渡減衰曲線である。
【図１２】化合物４を用いた有機フォトルミネッセンス素子の発光スペクトルである。
【図１３】化合物４を用いた有機フォトルミネッセンス素子の過渡減衰曲線である。
【図１４】化合物１を用いた有機エレクトロルミネッセンス素子の発光スペクトルである。
【図１５】化合物１を用いた有機エレクトロルミネッセンス素子の電流密度−外部量子効率特性を示すグラフである。
【図１６】化合物３を用いた有機エレクトロルミネッセンス素子の発光スペクトルである。
【図１７】化合物３を用いた有機エレクトロルミネッセンス素子の電流密度−外部量子効率特性を示すグラフである。
【図１８】化合物４を用いた有機エレクトロルミネッセンス素子の発光スペクトルである。
【図１９】化合物４を用いた有機エレクトロルミネッセンス素子の電流密度−外部量子効率特性を示すグラフである。
【発明を実施するための形態】
【００１７】
以下において、本発明の内容について詳細に説明する。以下に記載する構成要件の説明は、本発明の代表的な実施態様や具体例に基づいてなされることがあるが、本発明はそのような実施態様や具体例に限定されるものではない。なお、本明細書において「〜」を用いて表される数値範囲は、「〜」の前後に記載される数値を下限値および上限値として含む範囲を意味する。また、本発明に用いられる化合物の分子内に存在する水素原子の同位体種は特に限定されず、例えば分子内の水素原子がすべて1Ｈであってもよいし、一部または全部が2Ｈ（デューテリウムＤ）であってもよい。
【００１８】
［一般式（１）で表される化合物］
本発明の化合物は、下記一般式（１）で表される構造を有することを特徴とする。
一般式（１）
Ｄ−Ａ−Ｄ
【００１９】
一般式（１）において、Ａは下記一般式（２）〜（５）のいずれかで表される構造を有する２価の基を表す。
【化７】
2014126200.tif 000009
【００２０】
上記構造中に存在する水素原子は置換基で置換されていてもよい。置換基の数は特に制限されず、置換基は存在していなくてもよい。また、２つ以上の置換基が存在するときは、それらの置換基は互いに同一であっても異なっていてもよい。
【００２１】
置換基としては、例えばヒドロキシ基、ハロゲン原子、炭素数１〜２０のアルキル基、炭素数１〜２０のアルコキシ基、炭素数１〜２０のアルキルチオ基、炭素数６〜４０のアリール基、炭素数３〜４０のヘテロアリール基、炭素数２〜１０のアルケニル基、炭素数２〜１０のアルキニル基、炭素数１〜１０のハロアルキル基、炭素数３〜２０のトリアルキルシリル基、炭素数４〜２０のトリアルキルシリルアルキル基、炭素数５〜２０のトリアルキルシリルアルケニル基、炭素数５〜２０のトリアルキルシリルアルキニル基等が挙げられる。これらの具体例のうち、さらに置換基により置換可能なものは置換されていてもよい。より好ましい置換基は、炭素数１〜２０の置換もしくは無置換のアルキル基、炭素数１〜２０のアルコキシ基、炭素数６〜４０の置換もしくは無置換のアリール基、炭素数３〜４０の置換もしくは無置換のヘテロアリール基である。さらに好ましい置換基は、炭素数１〜１０の置換もしくは無置換のアルキル基、炭素数１〜１０の置換もしくは無置換のアルコキシ基、炭素数６〜１５の置換もしくは無置換のアリール基、炭素数３〜１２の置換もしくは無置換のヘテロアリール基である。
【００２２】
アルキル基は、直鎖状、分枝状、環状のいずれであってもよく、より好ましくは炭素数１〜６であり、具体例としてメチル基、エチル基、プロピル基、ブチル基、tert−ブチル基、ペンチル基、ヘキシル基、イソプロピル基を挙げることができる。アルコキシ基は、直鎖状、分枝状、環状のいずれであってもよく、より好ましくは炭素数１〜６であり、具体例としてメトキシ基、エトキシ基、プロポキシ基、ブトキシ基、tert−ブトキシ基、ペンチルオキシ基、ヘキシルオキシ基、イソプロピポキシ基を挙げることができる。置換基として採用しうるアリール基は、単環でも縮合環でもよく、具体例としてフェニル基、ナフチル基を挙げることができる。ヘテロアリール基も、単環でも縮合環でもよく、具体例としてピリジル基、ピリダジル基、ピリミジル基、トリアジル基、トリアゾリル基、ベンゾトリアゾリル基を挙げることができる。これらのヘテロアリール基は、ヘテロ原子を介して結合する基であっても、ヘテロアリール環を構成する炭素原子を介して結合する基であってもよい。
【００２３】
一般式（２）〜（５）の右端のベンゼン環に結合するＤの結合位置は、オルト位、メタ位、パラ位のいずれであってもよい。また、一般式（２）〜（５）の左端のベンゼン環に結合するＤの結合位置も、オルト位、メタ位、パラ位のいずれであってもよい。好ましいのは、メタ位またはパラ位であり、最も好ましいのはパラ位である。
【００２４】
一般式（１）におけるＡは、下記の一般式（６）〜（９）のいずれかで表される構造を有する基であることが好ましい。
【化８】
2014126200.tif 000010
【００２５】
一般式（６）〜（９）において、Ｒ1〜Ｒ10は各々独立に水素原子または置換基を表す。Ｒ1〜Ｒ10はすべてが水素原子であってもよい。また、２個以上が置換基である場合、それらの置換基は同じであっても異なっていてもよい。Ｒ1〜Ｒ10がとりうる置換基の説明と好ましい範囲については、上記の一般式（１）におけるＡがとりうる置換基の説明と好ましい範囲を参照することができる。
【００２６】
Ｒ1とＲ2、Ｒ2とＲ3、Ｒ3とＲ4、Ｒ5とＲ6、Ｒ6とＲ7、Ｒ7とＲ8は互いに結合して環状構造を形成していてもよい。環状構造は芳香環であっても脂肪環であってもよく、またヘテロ原子を含むものであってもよく、さらに環状構造は２環以上の縮合環であってもよい。ここでいうヘテロ原子としては、窒素原子、酸素原子および硫黄原子からなる群より選択されるものであることが好ましい。形成される環状構造の例として、ベンゼン環、ナフタレン環、ピリジン環、ピリダジン環、ピリミジン環、ピラジン環、ピロール環、イミダゾール環、ピラゾール環、トリアゾール環、イミダゾリン環、オキサゾール環、イソオキサゾール環、チアゾール環、イソチアゾール環、シクロヘキサジエン環、シクロヘキセン環、シクロペンタエン環、シクロヘプタトリエン環、シクロヘプタジエン環、シクロヘプタエン環などを挙げることができる。
【００２７】
一般式（６）〜（９）で表される構造の好ましい例として、Ｒ1〜Ｒ10がすべて水素原子である構造を挙げることができる。また、Ｒ1とＲ8、Ｒ2とＲ7、Ｒ3とＲ6、Ｒ4とＲ5、Ｒ9とＲ10がそれぞれ同一である線対称の構造も挙げることができる。
【００２８】
一般式（１）における２つのＤは、各々独立に下記の群から選択される構造を有する基を表す。
【化９】
2014126200.tif 000011
【００２９】
上記の群に記載される構造中に存在する水素原子は置換基で置換されていてもよい。特に、環骨格構成原子に結合している水素原子は置換基で置換されていてもよい。置換基の数は特に制限されず、置換基は存在していなくてもよい。また、２つ以上の置換基が存在するときは、それらの置換基は互いに同一であっても異なっていてもよい。
【００３０】
上記の群に記載される構造中に存在する水素原子が置換されうる置換基としては、例えばヒドロキシ基、ハロゲン原子、シアノ基、炭素数１〜２０のアルキル基、炭素数１〜２０のアルコキシ基、炭素数１〜２０のアルキルチオ基、炭素数１〜２０のアルキル置換アミノ基、炭素数１２〜４０のアリール置換アミノ基、炭素数２〜２０のアシル基、炭素数６〜４０のアリール基、炭素数３〜４０のヘテロアリール基、炭素数１２〜４０の置換もしくは無置換のカルバゾリル基、炭素数２〜１０のアルケニル基、炭素数２〜１０のアルキニル基、炭素数２〜１０のアルコキシカルボニル基、炭素数１〜１０のアルキルスルホニル基、炭素数１〜１０のハロアルキル基、アミド基、炭素数２〜１０のアルキルアミド基、炭素数３〜２０のトリアルキルシリル基、炭素数４〜２０のトリアルキルシリルアルキル基、炭素数５〜２０のトリアルキルシリルアルケニル基、炭素数５〜２０のトリアルキルシリルアルキニル基およびニトロ基等が挙げられる。これらの具体例のうち、さらに置換基により置換可能なものは置換されていてもよい。より好ましい置換基は、ハロゲン原子、シアノ基、炭素数１〜２０の置換もしくは無置換のアルキル基、炭素数１〜２０のアルコキシ基、炭素数６〜４０の置換もしくは無置換のアリール基、炭素数３〜４０の置換もしくは無置換のヘテロアリール基、炭素数１〜１０の置換もしくは無置換のジアルキルアミノ基、炭素数１２〜４０の置換もしくは無置換のジアリールアミノ基、炭素数１２〜４０の置換もしくは無置換のカルバゾリル基である。さらに好ましい置換基は、フッ素原子、塩素原子、シアノ基、炭素数１〜１０の置換もしくは無置換のアルキル基、炭素数１〜１０の置換もしくは無置換のアルコキシ基、炭素数１〜１０の置換もしくは無置換のジアルキルアミノ基、炭素数１２〜４０の置換もしくは無置換のジアリールアミノ基、炭素数６〜１５の置換もしくは無置換のアリール基、炭素数３〜１２の置換もしくは無置換のヘテロアリール基である。
【００３１】
上の群に記載される構造中に存在する隣会う環骨格原子に結合している水素原子同士は、互いに置換基が結合して環状構造を形成していてもよい。環状構造は芳香環であっても脂肪環であってもよく、またヘテロ原子を含むものであってもよく、さらに環状構造は２環以上の縮合環であってもよい。具体例については、上記の一般式（６）〜（９）における環状構造の具体例を参照することができる。
【００３２】
一般式（１）のＤは、下記一般式（１０）〜（１２）のいずれかで表される構造を有する基であることが好ましい。
【化１０】
2014126200.tif 000012
【００３３】
一般式（１０）〜（１２）において、Ｒ11〜Ｒ18およびＲ21〜Ｒ25は各々独立に水素原子または置換基を表す。Ｒ11とＲ12、Ｒ12とＲ13、Ｒ13とＲ14、Ｒ15とＲ16、Ｒ16とＲ17、Ｒ17とＲ18、Ｒ21とＲ22、Ｒ22とＲ23、Ｒ23とＲ24、Ｒ24とＲ25は互いに結合して環状構造を形成していてもよい。
【００３４】
一般式（１）の２つのＤは、同一であっても異なっていてもよいが、同一の構造を有することが好ましい。また、一般式（１）のＡが対称構造を有していて、２つのＤも同一であり、分子全体が対称構造をとる場合も好ましい。
【００３５】
通常の発光材料はアクセプターとして作用するＡとドナーとして作用するＤが結合したＡ−Ｄ構造を有する。これに対して一般式（１）で表される化合物は、Ｄ−Ａ−Ｄの構造を有しており、アクセプターとして作用するＡに対して、ドナーとして作用するＤが２つ結合している。Ｄが２つ以上結合しているとドナーとしての機能が打ち消しあって、分子が発光材料として有効に機能しない危険性が生じることが一般に懸念される。しかしながら、本発明にしたがってＡとＤをそれぞれ選りすぐって互いに組み合わせることにより、発光効率が高くて優れた効果を有する発光材料を提供できることが判明した。これは、ＨＯＭＯとＬＵＭＯの広がりを分子レベルで制御して、発光材料として好ましい条件を満たすようにしたためであると考えられる。
【００３６】
一般式（１）のＡとＤの組み合わせは任意に選択しうるが、例えばＡが一般式（６）で表される構造を有する基であって、Ｄが一般式（１１）で表される構造を有する基である化合物、Ａが一般式（７）で表される構造を有する基であって、Ｄが一般式（１１）で表される構造を有する基である化合物、Ａが一般式（８）で表される構造を有する基であって、Ｄが一般式（１１）で表される構造を有する基である化合物、Ａが一般式（９）で表される構造を有する基であって、Ｄが一般式（１１）で表される構造を有する基である化合物、Ａが一般式（６）で表される構造を有する基であって、Ｄが一般式（１０）で表される構造を有する基である化合物、Ａが一般式（６）で表される構造を有する基であって、Ｄが一般式（１２）で表される構造を有する基である化合物などを、好ましい例として挙げることができる。
【００３７】
以下において、一般式（１）で表される化合物の具体例を例示する。ただし、本発明において用いることができる一般式（１）で表される化合物はこれらの具体例によって限定的に解釈されるべきものではない。
【００３８】
【化１１−１】
2014126200.tif 000013
【化１１−２】
2014126200.tif 000014
【００３９】
【化１２−１】
2014126200.tif 000015
【化１２−２】
2014126200.tif 000016
【００４０】
一般式（１）で表される化合物の分子量は、例えば一般式（１）で表される化合物を含む有機層を蒸着法により製膜して利用することを意図する場合には、１５００以下であることが好ましく、１２００以下であることがより好ましく、１０００以下であることがさらに好ましく、８００以下であることがさらにより好ましい。分子量の下限値は、一般式（１）で表される最小化合物の分子量である。
一般式（１）で表される化合物は、分子量にかかわらず塗布法で成膜してもよい。塗布法を用いれば、分子量が比較的大きな化合物であっても成膜することが可能である。
【００４１】
本発明を応用して、分子内に一般式（１）で表される構造を複数個含む化合物を、発光材料として用いることも考えられる。
例えば、一般式（１）で表される構造中にあらかじめ重合性基を存在させておいて、その重合性基を重合させることによって得られる重合体を、発光材料として用いることが考えられる。具体的には、一般式（１）のＡかＤのいずれかに重合性官能基を含むモノマーを用意して、これを単独で重合させるか、他のモノマーとともに共重合させることにより、繰り返し単位を有する重合体を得て、その重合体を発光材料として用いることが考えられる。あるいは、一般式（１）で表される構造を有する化合物どうしを反応させることにより、二量体や三量体を得て、それらを発光材料として用いることも考えられる。
【００４２】
一般式（１）で表される構造を含む繰り返し単位を有する重合体の例として、下記一般式（１３）または（１４）で表される構造を含む重合体を挙げることができる。
【化１３】
2014126200.tif 000017
【００４３】
一般式（１３）および（１４）において、Ｑは一般式（１）で表される構造を含む基を表し、Ｌ1およびＬ2は連結基を表す。連結基の炭素数は、好ましくは０〜２０であり、より好ましくは１〜１５であり、さらに好ましくは２〜１０である。連結基は−Ｘ11−Ｌ11−で表される構造を有するものであることが好ましい。ここで、Ｘ11は酸素原子または硫黄原子を表し、酸素原子であることが好ましい。Ｌ11は連結基を表し、置換もしくは無置換のアルキレン基、または置換もしくは無置換のアリーレン基であることが好ましく、炭素数１〜１０の置換もしくは無置換のアルキレン基、または置換もしくは無置換のフェニレン基であることがより好ましい。
一般式（１３）および（１４）において、Ｒ101、Ｒ102、Ｒ103およびＲ104は、各々独立に置換基を表す。好ましくは、炭素数１〜６の置換もしくは無置換のアルキル基、炭素数１〜６の置換もしくは無置換のアルコキシ基、ハロゲン原子であり、より好ましくは炭素数１〜３の無置換のアルキル基、炭素数１〜３の無置換のアルコキシ基、フッ素原子、塩素原子であり、さらに好ましくは炭素数１〜３の無置換のアルキル基、炭素数１〜３の無置換のアルコキシ基である。
Ｌ1およびＬ2で表される連結基は、Ｑを構成する一般式（１）の構造のＡかＤ、一般式（６）〜（９）の構造のＲ1〜Ｒ10、一般式（１０）〜（１２）の構造のＲ11〜Ｒ18、Ｒ21〜Ｒ28のいずれかに結合することができる。１つのＱに対して連結基が２つ以上連結して架橋構造や網目構造を形成していてもよい。
【００４４】
繰り返し単位の具体的な構造例として、下記式（１５）〜（１８）で表される構造を挙げることができる。
【化１４】
2014126200.tif 000018
【００４５】
これらの式（１５）〜（１８）を含む繰り返し単位を有する重合体は、一般式（１）の構造のＡかＤのいずれかにヒドロキシ基を導入しておき、それをリンカーとして下記化合物を反応させて重合性基を導入し、その重合性基を重合させることにより合成することができる。
【化１５】
2014126200.tif 000019
【００４６】
分子内に一般式（１）で表される構造を含む重合体は、一般式（１）で表される構造を有する繰り返し単位のみからなる重合体であってもよいし、それ以外の構造を有する繰り返し単位を含む重合体であってもよい。また、重合体の中に含まれる一般式（１）で表される構造を有する繰り返し単位は、単一種であってもよいし、２種以上であってもよい。一般式（１）で表される構造を有さない繰り返し単位としては、通常の共重合に用いられるモノマーから誘導されるものを挙げることができる。例えば、エチレン、スチレンなどのエチレン性不飽和結合を有するモノマーから誘導される繰り返し単位を挙げることができる。
【００４７】
［一般式（１）で表される化合物の合成方法］
一般式（１）で表される化合物は、既知の反応を組み合わせることによって合成することができる。例えば、以下のスキームにしたがって合成することが可能である。
【化１６】
2014126200.tif 000020
上式におけるＤおよびＡの説明については、一般式（１）における対応する記載を参照することができる。上式におけるＸはハロゲン原子を表し、フッ素原子、塩素原子、臭素原子、ヨウ素原子を挙げることができ、塩素原子、臭素原子、ヨウ素原子が好ましい。
一般式（１）で表される化合物のうち、例えばＡが一般式（６）で表される構造を有する基であって、Ｄが一般式（１１）で表される構造を有する基である化合物は以下のスキームにより合成することが可能である。
【化１７】
2014126200.tif 000021
【００４８】
上式におけるＲ1〜Ｒ18の説明については、一般式（６）および一般式（１１）における対応する記載を参照することができる。上式におけるＸはハロゲン原子を表す。
上記の２つのスキームにおける反応は、公知の反応を応用したものであり、公知の反応条件を適宜選択して用いることができる。上記の反応の詳細については、後述の合成例を参考にすることができる。また、一般式（１）で表される化合物は、その他の公知の合成反応を組み合わせることによっても合成することができる。
【００４９】
［有機発光素子］
本発明の一般式（１）で表される化合物は、有機発光素子の発光材料として有用である。このため、本発明の一般式（１）で表される化合物は、有機発光素子の発光層に発光材料として効果的に用いることができる。一般式（１）で表される化合物の中には、遅延蛍光を放射する遅延蛍光材料（遅延蛍光体）が含まれている。すなわち本発明は、一般式（１）で表される構造を有する遅延蛍光体の発明と、一般式（１）で表される化合物を遅延蛍光体として使用する発明と、一般式（１）で表される化合物を用いて遅延蛍光を発光させる方法の発明も提供する。そのような化合物を発光材料として用いた有機発光素子は、遅延蛍光を放射し、発光効率が高いという特徴を有する。その原理を、有機エレクトロルミネッセンス素子を例にとって説明すると以下のようになる。
【００５０】
有機エレクトロルミネッセンス素子においては、正負の両電極より発光材料にキャリアを注入し、励起状態の発光材料を生成し、発光させる。通常、キャリア注入型の有機エレクトロルミネッセンス素子の場合、生成した励起子のうち、励起一重項状態に励起されるのは２５％であり、残り７５％は励起三重項状態に励起される。従って、励起三重項状態からの発光であるリン光を利用するほうが、エネルギーの利用効率が高い。しかしながら、励起三重項状態は寿命が長いため、励起状態の飽和や励起三重項状態の励起子との相互作用によるエネルギーの失活が起こり、一般にリン光の量子収率が高くないことが多い。一方、遅延蛍光材料は、項間交差等により励起三重項状態へとエネルギーが遷移した後、三重項−三重項消滅あるいは熱エネルギーの吸収により、励起一重項状態に逆項間交差され蛍光を放射する。有機エレクトロルミネッセンス素子においては、なかでも熱エネルギーの吸収による熱活性化型の遅延蛍光材料が特に有用であると考えられる。有機エレクトロルミネッセンス素子に遅延蛍光材料を利用した場合、励起一重項状態の励起子は通常通り蛍光を放射する。一方、励起三重項状態の励起子は、デバイスが発する熱を吸収して励起一重項へ項間交差され蛍光を放射する。このとき、励起一重項からの発光であるため蛍光と同波長での発光でありながら、励起三重項状態から励起一重項状態への逆項間交差により、生じる光の寿命（発光寿命）は通常の蛍光やりん光よりも長くなるため、これらよりも遅延した蛍光として観察される。これを遅延蛍光として定義できる。このような熱活性化型の励起子移動機構を用いれば、キャリア注入後に熱エネルギーの吸収を経ることにより、通常は２５％しか生成しなかった励起一重項状態の化合物の比率を２５％以上に引き上げることが可能となる。１００℃未満の低い温度でも強い蛍光および遅延蛍光を発する化合物を用いれば、デバイスの熱で充分に励起三重項状態から励起一重項状態への項間交差が生じて遅延蛍光を放射するため、発光効率を飛躍的に向上させることができる。
【００５１】
本発明の一般式（１）で表される化合物を発光層の発光材料として用いることにより、有機フォトルミネッセンス素子（有機ＰＬ素子）や有機エレクトロルミネッセンス素子（有機ＥＬ素子）などの優れた有機発光素子を提供することができる。このとき、本発明の一般式（１）で表される化合物は、いわゆるアシストドーパントとして、発光層に含まれる他の発光材料の発光をアシストする機能を有するものであってもよい。すなわち、発光層に含まれる本発明の一般式（１）で表される化合物は、発光層に含まれるホスト材料の最低励起一重項エネルギー準位と発光層に含まれる他の発光材料の最低励起一重項エネルギー準位の間の最低励起一重項エネルギー準位を有するものであってもよい。
有機フォトルミネッセンス素子は、基板上に少なくとも発光層を形成した構造を有する。また、有機エレクトロルミネッセンス素子は、少なくとも陽極、陰極、および陽極と陰極の間に有機層を形成した構造を有する。有機層は、少なくとも発光層を含むものであり、発光層のみからなるものであってもよいし、発光層の他に１層以上の有機層を有するものであってもよい。そのような他の有機層として、正孔輸送層、正孔注入層、電子阻止層、正孔阻止層、電子注入層、電子輸送層、励起子阻止層などを挙げることができる。正孔輸送層は正孔注入機能を有した正孔注入輸送層でもよく、電子輸送層は電子注入機能を有した電子注入輸送層でもよい。具体的な有機エレクトロルミネッセンス素子の構造例を図１に示す。図１において、１は基板、２は陽極、３は正孔注入層、４は正孔輸送層、５は発光層、６は電子輸送層、７は陰極を表わす。
以下において、有機エレクトロルミネッセンス素子の各部材および各層について説明する。なお、基板と発光層の説明は有機フォトルミネッセンス素子の基板と発光層にも該当する。
【００５２】
（基板）
本発明の有機エレクトロルミネッセンス素子は、基板に支持されていることが好ましい。この基板については、特に制限はなく、従来から有機エレクトロルミネッセンス素子に慣用されているものであればよく、例えば、ガラス、透明プラスチック、石英、シリコンなどからなるものを用いることができる。
【００５３】
（陽極）
有機エレクトロルミネッセンス素子における陽極としては、仕事関数の大きい（４ｅＶ以上）金属、合金、電気伝導性化合物およびこれらの混合物を電極材料とするものが好ましく用いられる。このような電極材料の具体例としてはＡｕ等の金属、ＣｕＩ、インジウムチンオキシド（ＩＴＯ）、ＳｎＯ2、ＺｎＯ等の導電性透明材料が挙げられる。また、ＩＤＩＸＯ（Ｉｎ2Ｏ3−ＺｎＯ）等非晶質で透明導電膜を作製可能な材料を用いてもよい。陽極はこれらの電極材料を蒸着やスパッタリング等の方法により、薄膜を形成させ、フォトリソグラフィー法で所望の形状のパターンを形成してもよく、あるいはパターン精度をあまり必要としない場合は（１００μｍ以上程度）、上記電極材料の蒸着やスパッタリング時に所望の形状のマスクを介してパターンを形成してもよい。あるいは、有機導電性化合物のように塗布可能な材料を用いる場合には、印刷方式、コーティング方式等湿式成膜法を用いることもできる。この陽極より発光を取り出す場合には、透過率を１０％より大きくすることが望ましく、また陽極としてのシート抵抗は数百Ω／□以下が好ましい。さらに膜厚は材料にもよるが、通常１０〜１０００ｎｍ、好ましくは１０〜２００ｎｍの範囲で選ばれる。
【００５４】
（陰極）
一方、陰極としては、仕事関数の小さい（４ｅＶ以下）金属（電子注入性金属と称する）、合金、電気伝導性化合物およびこれらの混合物を電極材料とするものが用いられる。このような電極材料の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、リチウム／アルミニウム混合物、希土類金属等が挙げられる。これらの中で、電子注入性および酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ2Ｏ3）混合物、リチウム／アルミニウム混合物、アルミニウム等が好適である。陰極はこれらの電極材料を蒸着やスパッタリング等の方法により薄膜を形成させることにより、作製することができる。また、陰極としてのシート抵抗は数百Ω／□以下が好ましく、膜厚は通常１０ｎｍ〜５μｍ、好ましくは５０〜２００ｎｍの範囲で選ばれる。なお、発光した光を透過させるため、有機エレクトロルミネッセンス素子の陽極または陰極のいずれか一方が、透明または半透明であれば発光輝度が向上し好都合である。
また、陽極の説明で挙げた導電性透明材料を陰極に用いることで、透明または半透明の陰極を作製することができ、これを応用することで陽極と陰極の両方が透過性を有する素子を作製することができる。
【００５５】
（発光層）
発光層は、陽極および陰極のそれぞれから注入された正孔および電子が再結合することにより励起子が生成した後、発光する層であり、発光材料を単独で発光層に使用しても良いが、好ましくは発光材料とホスト材料を含む。発光材料としては、一般式（１）で表される本発明の化合物群から選ばれる１種または２種以上を用いることができる。本発明の有機エレクトロルミネッセンス素子および有機フォトルミネッセンス素子が高い発光効率を発現するためには、発光材料に生成した一重項励起子および三重項励起子を、発光材料中に閉じ込めることが重要である。従って、発光層中に発光材料に加えてホスト材料を用いることが好ましい。ホスト材料としては、励起一重項エネルギー、励起三重項エネルギーの少なくとも何れか一方が本発明の発光材料よりも高い値を有する有機化合物を用いることができる。その結果、本発明の発光材料に生成した一重項励起子および三重項励起子を、本発明の発光材料の分子中に閉じ込めることが可能となり、その発光効率を十分に引き出すことが可能となる。もっとも、一重項励起子および三重項励起子を十分に閉じ込めることができなくても、高い発光効率を得ることが可能な場合もあるため、高い発光効率を実現しうるホスト材料であれば特に制約なく本発明に用いることができる。本発明の有機発光素子または有機エレクトロルミネッセンス素子において、発光は発光層に含まれる本発明の発光材料から生じる。この発光は蛍光発光および遅延蛍光発光の両方を含む。但し、発光の一部或いは部分的にホスト材料からの発光があってもかまわない。
ホスト材料を用いる場合、発光材料である本発明の化合物が発光層中に含有される量は０．１重量％以上であることが好ましく、１重量％以上であることがより好ましく、また、５０重量％以下であることが好ましく、２０重量％以下であることがより好ましく、１０重量％以下であることがさらに好ましい。
発光層におけるホスト材料としては、正孔輸送能、電子輸送能を有し、かつ発光の長波長化を防ぎ、なおかつ高いガラス転移温度を有する有機化合物であることが好ましい。
【００５６】
（注入層）
注入層とは、駆動電圧低下や発光輝度向上のために電極と有機層間に設けられる層のことで、正孔注入層と電子注入層があり、陽極と発光層または正孔輸送層の間、および陰極と発光層または電子輸送層との間に存在させてもよい。注入層は必要に応じて設けることができる。
【００５７】
（阻止層）
阻止層は、発光層中に存在する電荷（電子もしくは正孔）および／または励起子の発光層外への拡散を阻止することができる層である。電子阻止層は、発光層および正孔輸送層の間に配置されることができ、電子が正孔輸送層の方に向かって発光層を通過することを阻止する。同様に、正孔阻止層は発光層および電子輸送層の間に配置されることができ、正孔が電子輸送層の方に向かって発光層を通過することを阻止する。阻止層はまた、励起子が発光層の外側に拡散することを阻止するために用いることができる。すなわち電子阻止層、正孔阻止層はそれぞれ励起子阻止層としての機能も兼ね備えることができる。本明細書でいう電子阻止層または励起子阻止層は、一つの層で電子阻止層および励起子阻止層の機能を有する層を含む意味で使用される。
【００５８】
（正孔阻止層）
正孔阻止層とは広い意味では電子輸送層の機能を有する。正孔阻止層は電子を輸送しつつ、正孔が電子輸送層へ到達することを阻止する役割があり、これにより発光層中での電子と正孔の再結合確率を向上させることができる。正孔阻止層の材料としては、後述する電子輸送層の材料を必要に応じて用いることができる。
【００５９】
（電子阻止層）
電子阻止層とは、広い意味では正孔を輸送する機能を有する。電子阻止層は正孔を輸送しつつ、電子が正孔輸送層へ到達することを阻止する役割があり、これにより発光層中での電子と正孔が再結合する確率を向上させることができる。
【００６０】
（励起子阻止層）
励起子阻止層とは、発光層内で正孔と電子が再結合することにより生じた励起子が電荷輸送層に拡散することを阻止するための層であり、本層の挿入により励起子を効率的に発光層内に閉じ込めることが可能となり、素子の発光効率を向上させることができる。励起子阻止層は発光層に隣接して陽極側、陰極側のいずれにも挿入することができ、両方同時に挿入することも可能である。すなわち、励起子阻止層を陽極側に有する場合、正孔輸送層と発光層の間に、発光層に隣接して該層を挿入することができ、陰極側に挿入する場合、発光層と陰極との間に、発光層に隣接して該層を挿入することができる。また、陽極と、発光層の陽極側に隣接する励起子阻止層との間には、正孔注入層や電子阻止層などを有することができ、陰極と、発光層の陰極側に隣接する励起子阻止層との間には、電子注入層、電子輸送層、正孔阻止層などを有することができる。阻止層を配置する場合、阻止層として用いる材料の励起一重項エネルギーおよび励起三重項エネルギーの少なくともいずれか一方は、発光材料の励起一重項エネルギーおよび励起三重項エネルギーよりも高いことが好ましい。
【００６１】
（正孔輸送層）
正孔輸送層とは正孔を輸送する機能を有する正孔輸送材料からなり、正孔輸送層は単層または複数層設けることができる。
正孔輸送材料としては、正孔の注入または輸送、電子の障壁性のいずれかを有するものであり、有機物、無機物のいずれであってもよい。使用できる公知の正孔輸送材料としては例えば、トリアゾール誘導体、オキサジアゾール誘導体、イミダゾール誘導体、カルバゾール誘導体、インドロカルバゾール誘導体、ポリアリールアルカン誘導体、ピラゾリン誘導体およびピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられるが、ポルフィリン化合物、芳香族第３級アミン化合物およびスチリルアミン化合物を用いることが好ましく、芳香族第３級アミン化合物を用いることがより好ましい。
【００６２】
（電子輸送層）
電子輸送層とは電子を輸送する機能を有する材料からなり、電子輸送層は単層または複数層設けることができる。
電子輸送材料（正孔阻止材料を兼ねる場合もある）としては、陰極より注入された電子を発光層に伝達する機能を有していればよい。使用できる電子輸送層としては例えば、ニトロ置換フルオレン誘導体、ジフェニルキノン誘導体、チオピランジオキシド誘導体、カルボジイミド、フレオレニリデンメタン誘導体、アントラキノジメタンおよびアントロン誘導体、オキサジアゾール誘導体等が挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。さらにこれらの材料を高分子鎖に導入した、またはこれらの材料を高分子の主鎖とした高分子材料を用いることもできる。
【００６３】
有機エレクトロルミネッセンス素子を作製する際には、一般式（１）で表される化合物を発光層に用いるだけでなく、発光層以外の層にも用いてもよい。その際、発光層に用いる一般式（１）で表される化合物と、発光層以外の層に用いる一般式（１）で表される化合物は、同一であっても異なっていてもよい。例えば、上記の注入層、阻止層、正孔阻止層、電子阻止層、励起子阻止層、正孔輸送層、電子輸送層などにも一般式（１）で表される化合物を用いてもよい。これらの層の製膜方法は特に限定されず、ドライプロセス、ウェットプロセスのどちらで作製してもよい。
【００６４】
以下に、有機エレクトロルミネッセンス素子に用いることができる好ましい材料を具体的に例示する。ただし、本発明において用いることができる材料は、以下の例示化合物によって限定的に解釈されることはない。また、特定の機能を有する材料として例示した化合物であっても、その他の機能を有する材料として転用することも可能である。なお、以下の例示化合物の構造式におけるＲ、Ｒ’、Ｒ1〜Ｒ10は、各々独立に水素原子または置換基を表す。なお、以下の例示化合物の構造式におけるＲ、Ｒ1〜Ｒ10は、各々独立に水素原子または置換基を表す。ｎは３〜５の整数を表す。
【００６５】
まず、発光層のホスト材料としても用いることができる好ましい化合物を挙げる。
【００６６】
【化１８】
2014126200.tif 000022
【００６７】
【化１９】
2014126200.tif 000023
【００６８】
【化２０】
2014126200.tif 000024
【００６９】
【化２１】
2014126200.tif 000025
【００７０】
【化２２】
2014126200.tif 000026
【００７１】
次に、正孔注入材料として用いることができる好ましい化合物例を挙げる。
【００７２】
【化２３】
2014126200.tif 000027
【００７３】
次に、正孔輸送材料として用いることができる好ましい化合物例を挙げる。
【００７４】
【化２４】
2014126200.tif 000028
【００７５】
【化２５】
2014126200.tif 000029
【００７６】
【化２６】
2014126200.tif 000030
【００７７】
【化２７】
2014126200.tif 000031
【００７８】
【化２８】
2014126200.tif 000032
【００７９】
【化２９】
2014126200.tif 000033
【００８０】
次に、電子阻止材料として用いることができる好ましい化合物例を挙げる。
【００８１】
【化３０】
2014126200.tif 000034
【００８２】
次に、正孔阻止材料として用いることができる好ましい化合物例を挙げる。
【００８３】
【化３１】
2014126200.tif 000035
【００８４】
次に、電子輸送材料として用いることができる好ましい化合物例を挙げる。
【００８５】
【化３２】
2014126200.tif 000036
【００８６】
【化３３】
2014126200.tif 000037
【００８７】
【化３４】
2014126200.tif 000038
【００８８】
次に、電子注入材料として用いることができる好ましい化合物例を挙げる。
【００８９】
【化３５】
2014126200.tif 000039
【００９０】
さらに添加可能な材料として好ましい化合物例を挙げる。例えば、安定化材料として添加すること等が考えられる。
【００９１】
【化３６】
2014126200.tif 000040
【００９２】
上述の方法により作製された有機エレクトロルミネッセンス素子は、得られた素子の陽極と陰極の間に電界を印加することにより発光する。このとき、励起一重項エネルギーによる発光であれば、そのエネルギーレベルに応じた波長の光が、蛍光発光および遅延蛍光発光として確認される。また、励起三重項エネルギーによる発光であれば、そのエネルギーレベルに応じた波長が、りん光として確認される。通常の蛍光は、遅延蛍光発光よりも蛍光寿命が短いため、発光寿命は蛍光と遅延蛍光で区別できる。
一方、りん光については、本発明の化合物のような通常の有機化合物では、励起三重項エネルギーは不安定で熱等に変換され、寿命が短く直ちに失活するため、室温では殆ど観測できない。通常の有機化合物の励起三重項エネルギーを測定するためには、極低温の条件での発光を観測することにより測定可能である。
【００９３】
本発明の有機エレクトロルミネッセンス素子は、単一の素子、アレイ状に配置された構造からなる素子、陽極と陰極がＸ−Ｙマトリックス状に配置された構造のいずれにおいても適用することができる。本発明によれば、発光層に一般式（１）で表される化合物を含有させることにより、発光効率が大きく改善された有機発光素子が得られる。本発明の有機エレクトロルミネッセンス素子などの有機発光素子は、さらに様々な用途へ応用することが可能である。例えば、本発明の有機エレクトロルミネッセンス素子を用いて、有機エレクトロルミネッセンス表示装置を製造することが可能であり、詳細については、時任静士、安達千波矢、村田英幸共著「有機ＥＬディスプレイ」（オーム社）を参照することができる。また、特に本発明の有機エレクトロルミネッセンス素子は、需要が大きい有機エレクトロルミネッセンス照明やバックライトに応用することもできる。
【実施例】
【００９４】
以下に合成例および実施例を挙げて本発明の特徴をさらに具体的に説明する。以下に示す材料、処理内容、処理手順等は、本発明の趣旨を逸脱しない限り適宜変更することができる。したがって、本発明の範囲は以下に示す具体例により限定的に解釈されるべきものではない。【００９５】
（合成例１）  化合物１の合成
【化３７】
2014126200.tif 000041
【００９６】
２，５−ジアミノベンゼンー１，４−ジチオール二塩酸塩２．０ｇ（８．２ｍｍｏｌ）、４−ブロモ安息香酸３．８ｇ（１８．８ｍｍｏｌ）を１００ｍｌ二口フラスコに投入した。この反応器へポリリン酸３０ｍｌを加え１００℃で３０時間加熱、攪拌した。反応後、加熱を止めて反応液を室温まで冷却した後、反応物を水３００ｍｌとクロロホルム３００ｍｌの混合溶液に投入した。分液ロートで有機相と水相を分離し、有機相を乾燥、濃縮した後にメタノール１００ｍｌを加え固形分を析出させた。この析出物を吸引ろ過、乾燥して、反応中間体であるジブロモ体３．８ｇを黄色粉末として得た（収率９３％）。
得られたジブロモ体の一部０．７１ｇ（１．４ｍｍｏｌ）とフェノキサジン０．６５ｇ（３．５ｍｍｏｌ）、炭酸カリウム０．５９ｇ（４．３ｍｍｏｌ）を窒素置換した５０ｍｌ二口フラスコに投入した。この反応器中へ酢酸パラジウム０．０３２ｇ（０．１４ｍｍｏｌ）とトリーtert―ブチルホスフィン０．０２９ｇ（０．１４ｍｍｏｌ）を高純度窒素ガスで脱気処理した脱水トルエン１０ｍｌに溶解した混合液を滴下し、窒素雰囲気下８０℃で２４時間加熱、攪拌した。反応終了後、この反応物に水３００ｍｌとクロロホルム３００ｍｌを入れ、有機相と水相を分離した。有機相を濃縮したのち、メタノールを１００ｍｌ加えて１０分間超音波照射して固形分を析出させた。析出固形物を吸引濾過して乾燥させた後に、得られた粉末を３７０℃で昇華精製して化合物１の黄色粉末０．１２ｇを得た（収率１２％）。図２に1Ｈ−ＮＭＲスペクトル（ＣＤＣｌ3，５００ＭＨｚ）、図３にマススペクトルを示す。【００９７】
（合成例２）  化合物３の合成
【化３８】
2014126200.tif 000042
【００９８】
１００ｍｌ二口フラスコに４，６−ジアミノヒドロキノン二塩酸塩１．５ｇ（７．０ｍｍｏｌ）、４−ブロモ安息香酸３．３ｇ（１６．４ｍｍｏｌ）、ポリリン酸３０ｍｌを投入し、１００℃で７２時間加熱、攪拌した。加熱を止め、室温まで冷却した後、この反応物を水３００ｍｌ、クロロホルム３００ｍｌの混合溶液中に投入した後に分液ロートで有機相と水相を分離した。有機相を乾燥、濃縮した後にメタノール１００ｍｌを加えて固形分を析出させた。この固形分をろ過、乾燥して反応中間体であるジブロモ体の紫色粉末２．７ｇを得た（収率７９％）。
得られたジブロモ体の一部０．７０ｇ（１．５ｍｍｏｌ）とフェノキサジン０．６０ｇ（３．３ｍｍｏｌ）、炭酸カリウム１．２３ｇ（９．９ｍｍｏｌ）を窒素置換した２００ｍｌ二口フラスコに入れた。この反応器へ酢酸パラジウム０．０３３ｇ（０．１５ｍｍｏｌ）、トリーtert―ブチルホスフィン０．０３０ｇ（０．１５ｍｍｏｌ）を高純度窒素ガスで脱気処理した脱水トルエン５０ｍｌに溶解して滴下して窒素雰囲気下８０℃で４８時間加熱、攪拌した。
反応終了後、この反応物を水３００ｍｌ、クロロホルム３００ｍｌの混合溶液を入れて分液ロートで有機相と水相を分離した。有機相を濃縮、乾固した後にメタノールを１００ｍｌ加えて１０分間超音波処理して固形分を析出させた。析出した固形分を濾過、乾燥させ、得られた粉末を３５０℃で昇華精製して化合物３の０．５７ｇを黄色針状結晶として得た（収率５７％）。図４に1Ｈ−ＮＭＲスペクトル（ＣＤＣｌ3，５００ＭＨｚ）、図５にマススペクトルを示す。【００９９】
（合成例３）  化合物４の合成
【化３９】
2014126200.tif 000043
【０１００】
１００ｍｌ二口フラスコに４４，６−ジアミノレソルシノール二塩酸塩１．５ｇ（７．０ｍｍｏｌ）、４−ブロモ安息香酸３．３ｇ（１６．４ｍｍｏｌ）、ポリリン酸２０ｍｌを投入し、１００℃で２４時間加熱、攪拌した。加熱を止め、室温まで冷却した後、この反応物を水３００ｍｌ、クロロホルム３００ｍｌの混合溶液中に投入した後に分液ロートで有機相と水相を分離した。有機相を乾燥、濃縮した後にメタノール１００ｍｌを加えて固形分を析出させた。この固形分をろ過、乾燥して反応中間体であるジブロモ体の白色粉末３．０ｇを得た（収率８８％）。
得られたジブロモ体の一部０．７０ｇ（１．５ｍｍｏｌ）とフェノキサジン０．６０ｇ（３．３ｍｍｏｌ）、炭酸カリウム１．２３ｇ（９．９ｍｍｏｌ）を窒素置換した２００ｍｌ二口フラスコに入れた。この反応器へ酢酸パラジウム０．０３３ｇ（０．１５ｍｍｏｌ）、トリーtert―ブチルホスフィン０．０３０ｇ（０．１５ｍｍｏｌ）を高純度窒素ガスで脱気処理した脱水トルエン５０ｍｌに溶解して滴下して窒素雰囲気下８０℃で４８時間加熱、攪拌した。
反応終了後、この反応物を水３００ｍｌ、クロロホルム３００ｍｌの混合溶液を入れて分液ロートで有機相と水相を分離した。有機相を濃縮、乾固した後にメタノールを１００ｍｌ加えて１０分間超音波処理して固形分を析出させた。析出した固形分を濾過、乾燥させ、得られた粉末を３５０℃で昇華精製して化合物４の０．２８ｇを黄色針状結晶として得た（収率２８％）。図６に1Ｈ−ＮＭＲスペクトル（ＣＤＣｌ3，５００ＭＨｚ）、図７にマススペクトルを示す。【０１０１】
（実施例１）  有機フォトルミネッセンス素子の作製と評価（薄膜）
シリコン基板上に真空蒸着法にて、真空度５．０×１０-4Ｐａの条件にて化合物１とＣＢＰとを異なる蒸着源から蒸着し、化合物１の濃度が６．０重量％である薄膜を０．３ｎｍ／秒にて１００ｎｍの厚さで形成して有機フォトルミネッセンス素子とした。
作製した有機フォトルミネッセンス素子について、半導体パラメータ・アナライザ（アジレント・テクノロジー社製：Ｅ５２７３Ａ）、光パワーメータ測定装置（ニューポート社製：１９３０Ｃ）、光学分光器（オーシャンオプティクス社製：ＵＳＢ２０００）およびストリークカメラ（浜松ホトニクス（株）製Ｃ４３３４型）を用いて測定を行った。３３０ｎｍ励起光による発光スペクトルを図８に示し、過渡減衰曲線を図９に示す。この過渡減衰曲線は、化合物に励起光を当てて発光強度が失活してゆく過程を測定した発光寿命測定結果を示すものである。通常の一成分の発光（蛍光もしくはリン光）では発光強度は単一指数関数的に減衰する。これは、グラフの縦軸がセミlog である場合には、直線的に減衰することを意味している。化合物１の過渡減衰曲線では、観測初期にこのような直線的成分（蛍光）が観測されているが、数μ秒以降には直線性から外れる成分が現れている。これは遅延成分の発光であり、初期の成分と加算される信号は、長時間側に裾をひくゆるい曲線になる。このように発光寿命を測定することによって、化合物１は蛍光成分のほかに遅延成分を含む発光体であることが確認された。
フォトルミネッセンス量子効率を３００Ｋで測定したところ、大気中で６０％、窒素雰囲気下で７８％であった。【０１０２】
化合物１のかわりに化合物３を用いて、同様の方法により有機フォトルミネッセンス素子を作製した。３３０ｎｍ励起光による発光スペクトルを図１０に示し、過渡減衰曲線を図１１に示す。フォトルミネッセンス量子効率を３００Ｋで測定したところ、大気中で２１％、窒素雰囲気下で６０％であった。【０１０３】
化合物１のかわりに化合物４を用いて、同様の方法により有機フォトルミネッセンス素子を作製した。３３０ｎｍ励起光による発光スペクトルを図１２に示し、過渡減衰曲線を図１３に示す。フォトルミネッセンス量子効率を３００Ｋで測定したところ、大気中で８４％、窒素雰囲気下で９８％であった。【０１０４】
（実施例２）  有機エレクトロルミネッセンス素子の作製と評価
膜厚１００ｎｍのインジウム・スズ酸化物（ＩＴＯ）からなる陽極が形成されたガラス基板上に、各薄膜を真空蒸着法にて、真空度５．０×１０-4Ｐａで積層した。まず、ＩＴＯ上にα−ＮＰＤを３５ｎｍの厚さに形成した。次に、化合物１とＣＢＰを異なる蒸着源から共蒸着し、１５ｎｍの厚さの層を形成して発光層とした。この時、化合物１の濃度は６．０重量％とした。次に、ＴＰＢｉを６５ｎｍの厚さに形成し、さらにフッ化リチウム（ＬｉＦ）を０．８ｎｍ真空蒸着し、次いでアルミニウム（Ａｌ）を８０ｎｍの厚さに蒸着することにより陰極を形成し、有機エレクトロルミネッセンス素子とした。
製造した有機エレクトロルミネッセンス素子を、半導体パラメータ・アナライザ（アジレント・テクノロジー社製：Ｅ５２７３Ａ）、光パワーメータ測定装置（ニューポート社製：１９３０Ｃ）、および光学分光器（オーシャンオプティクス社製：ＵＳＢ２０００）を用いて測定した。発光スペクトルを図１４に示し、電流密度−外部量子効率特性を図１５に示す。化合物１を発光材料として用いた有機エレクトロルミネッセンス素子は１３．５％の高い外部量子効率を達成した。化合物１を発光材料として用いたフォトルミネッセンス量子効率が７８％であったことから、１重項励起子生成確率は８７％と計算される（光取り出し効率２０％、再結合確率１００％として計算）。
仮に発光量子効率が１００％の蛍光材料を用いてバランスの取れた理想的な有機エレクトロルミネッセンス素子を試作したとすると、光取り出し効率が２０〜３０％であれば、蛍光発光の外部量子効率は５〜７．５％となる。この値が一般に、蛍光材料を用いた有機エレクトロルミネッセンス素子の外部量子効率の理論限界値とされている。化合物１を用いた本発明の有機エレクトロルミネッセンス素子は、理論限界値を超える高い外部量子効率（１３．５％）を実現している点で極めて優れている。【０１０５】
化合物１のかわりに化合物３を用い、ＣＢＰのかわりにｍＣＢＰを用いて、同様の方法により有機エレクトロミネッセンス素子を作製した。発光スペクトルを図１６に示し、電流密度−外部量子効率特性を図１７に示す。化合物３を発光材料として用いた有機エレクトロルミネッセンス素子は１３．３％の高い外部量子効率を達成した。化合物３を発光材料として用いたフォトルミネッセンス量子効率が８１％であったことから、１重項励起子生成確率は８２％と計算される（光取り出し効率２０％、再結合確率１００％として計算）。【０１０６】
化合物１のかわりに化合物４を用い、ＣＢＰのかわりにｍＣＢＰを用いて、同様の方法により有機エレクトロミネッセンス素子を作製した。発光スペクトルを図１８に示し、電流密度−外部量子効率特性を図１９に示す。化合物４を発光材料として用いた有機エレクトロルミネッセンス素子は１６．４％の高い外部量子効率を達成した。化合物４を発光材料として用いたフォトルミネッセンス量子効率が９８％であったことから、１重項励起子生成確率は８４％と計算される（光取り出し効率２０％、再結合確率１００％として計算）。【０１０７】
上記の構造を有する化合物Ａと実施例における化合物１、化合物３、化合物４について分子の一重項エネルギーと三重項エネルギーの差（■ＥST）を密度汎関数法（ＴＤ−ＤＦＴ（ＰＢＥ１ＰＢＥ／
６−３１Ｇ））を用いて計算した結果を表１に示す。この結果、化合物Ａは、実施例の化合物に比べて大きな■ＥST値を持つことから、発光能力が低いことは明らかである。【０１０８】
【表１】
2014126200.tif 000044
【０１０９】
【化４０】
2014126200.tif 000045
【産業上の利用可能性】
【０１１０】
本発明の化合物は発光材料として有用である。このため本発明の化合物は、有機エレクトロルミネッセンス素子などの有機発光素子用の発光材料として効果的に用いられる。本発明の化合物の中には、遅延蛍光が放射するものも含まれているため、発光効率が高い有機発光素子を提供することも可能である。このため、本発明は産業上の利用可能性が高い。
【符号の説明】
【０１１１】
１  基板
２  陽極
３  正孔注入層
４  正孔輸送層
５  発光層
６  電子輸送層
７  陰極
【図１】
2014126200.tif 000053
【図２】
2014126200.tif 000054
【図３】
2014126200.tif 000055
【図４】
2014126200.tif 000056
【図５】
2014126200.tif 000057
【図６】
2014126200.tif 000058
【図７】
2014126200.tif 000059
【図８】
2014126200.tif 000060
【図９】
2014126200.tif 000061
【図１０】
2014126200.tif 000062
【図１１】
2014126200.tif 000063
【図１２】
2014126200.tif 000064
【図１３】
2014126200.tif 000065
【図１４】
2014126200.tif 000066
【図１５】
2014126200.tif 000067
【図１６】
2014126200.tif 000068
【図１７】
2014126200.tif 000069
【図１８】
2014126200.tif 000070
【図１９】
2014126200.tif 000071
【国際調査報告】
2014126200.tif 000072
2014126200.tif 000073
2014126200.tif 000074
2014126200.tif 000075